R DICAT1ONS: i - Procédé de préparation de matériaux céramiques à partir de polysilanes, notamment de formule dans laquelle - R = symbole désignant des radicaux identiques ou différents et représentant l'hydrogène, un alkyle inférieur, linéaire ou ramifié, substitué ou non et ayant de 1 à 6 C, un cycloalkyle, substituté ou non et ayant de 3 à 6 C, ou un aryle, substitué ou non et ayant de 6 à 10 C, de préférence 6 C, - R' = symbole désignant des radicaux identiques ou différents et représentant l'hydrogène ou un groupement aliphatique, alcyclique, de préférence (cyclo)alkyle, (cyclo)alcényle, linéaire ou ramifié, aryle, aralkyle ou aralcényle, éventuellement substitué, les groupements méthyle, éthyle et propyle étant particulièrement préférés, - L = radical répondant à la même définition que Rl ou bien valentiel reliant l'atome de silicium à un autre atome de silicium appartenant à une autre chaîne, - n > 1 de préférence n 2 3 et, plus préférentiellement encore, n 2 10, - i + y = 1, avec:: 0,3 0 5 y 0 occupée par R2, symbole désignant des radicaux identiques ou différents et représentant un H ou un alkyle C1-C6, caractérisé en ce que l'on pyrolyse les polysilanes en présence d'au moins un composé boré et, éventuellement, en présence d'au moins un agent fournisseur de carbone et formé, de préférence, par un réticulant organosilicié insaturé et, plus préférentiellement encore, par un composé silicié vinylique. 2 - Procédé selon la revendication 1, caractérisé en ce que, outre la pyrolyse, on prévoit au moins un traitement thermique intermédiaire de chauffage des polysilanes ou du mélange polysilanes/agent de réticulation, ledit traitement précédant la pyrolyse et se déroulant à une température comprise entre 100 et 5000 C, de préférence entre 150 et 3500 C et, plus préférentiellement encore, entre 1700 C et 300" C. 3 - Procédé selon la revendication 1 ou la revendication 2, caractérisé en ce que l'étape de chauffage intermédiaire dure de 1 minute à 10 heures, de préférence de 5 minutes à 120 minutes. 4 - Procédé selon l'une quelconque des revendications 1 à 3, caractérisé en ce qu'il s'effectue selon une voie continue (1) ou discontinue (2). 5 - Procédé selon l'une quelconque des revendications 1 à 4, caractérisé en ce que l'incorporation du composé boré s'effectue au plus tard au cours du traitement thermique intermédiaire. 6 - Procédé selon l'une quelconque des revendications 1 à 5, caractérisé en ce que le composé boré est choisi parmi - les alkylborates de formule R4a B(OR5)b dans laquelle a + b = 3 et a = 0, 1 ou 2, R4 est un groupe alkyle comportant de 1 à 20 atomes de carbone, R3 = R' ou R5 = -SiR'R"R"';R', R", R"' sont identiques ou différents et sont choisis parmi l'hydrogène ou les groupes alkyles comportant de 1 à 20 atomes de carbone, B(OMe)3, B(OEt)3 et B(OSiMe3)3 faisant partie des alkylborates plus particulièrement préférés, - les alkylaminoboranes de formule : R4B(NR5), dans laquelle a, b, R4 et R5 sont tels que définis ci-dessus, B(NMe2)3, MeB(NMe2)2 et B[N(SiMe3)2]3 faisant partie des alkylaminoboranes plus particulièrement préférés, - les boratranes de formule :B [O(CH2)c]3N dans laquelle c c = 1, 2 ou 3, B(OCH2CH2)3N étant l'un des boratranes plus particulièrement préféré, - les borazines de formule : q BR4 = NR5-)3 dans laquelle R4 et R5 sont tels que définis ci-dessus, R4 pouvant, en outre, représenter l'hydrogène, -(B(NH3 = N(Me)-)3 et -[B(Me) = N(Me)j3, faisant partie des borazines plus particulièrement préférées, - les alkylboroxines de formule : -(BR4 -0-)3 dans laquelle R4 est tel que défini ci-dessus pour les borazines, -[B(Me)-O-]3 étant l'une des alkylboroxines plus particulièrement préférée, - les alcoxyboroxines de formule: -(B-(OR6)-O-)3 dans laquelle R6 = R4 ou R5 tels que définis ci-dessus, -(B(Me) = O-)3, -(B(OMe) = O-)3 faisant partie des alcoxyboroxines plus particulièrement préférées, - les trihalogénures de bore de formule BX'3 dans laquelle : X' = Cl, Br, F, BCl3 étant l'un des trihalogénures de bore plus particulièrement préféré, - les polyborodi(hydrogéno et/ou alkyl et/ou aryl)siloxanes de formule le polyborodiphénylsiloxane étant plus particulièrement préférée. 7 - Procédé selon l'une des revendications 1 à 6, caractérisé en ce que l'on fait intervenir une quantité de composé(s) boré(s) comprise entre lo 2 % et 10 %, en masse, par rapport à la masse de polysilane(s) de départ. 8 - Procédé selon l'une quelconque des revendications 1 à 7, caractérisé en ce que l'on prévoit une étape de formage d'articles destinés à être constitués de céramique. 9 - Procédé selon l'une quelconque des revendications 1 à 8, caractérisé en ce que l'agent, fournisseur de carbone, associé au polysilane de départ, est un réticulant choisi parmi les produits organiques ou organosiliciés insaturés, de préférence vinyliques, le tétravinylsilane et les polyvinylsilanes étant particulièrement préférés. 10 - Procédé selon l'une quelconque des revendications 1 à 9, caractérisé en ce qu'il consiste, dans une étape préalable, à préparer une composition de départ comprenant: - au moins un polysilane de formule (I), de préférence le polyméthylhydrogénosilane et/ou le polyphénylhydrogénosilane, - au moins un composé boré, de préférence un borate, - et, éventuellement, au moins un agent fournisseur de carbone et formé, de préférence, par un composé vinylique et, plus préférentiellement encore, constitué par un vinylsilane. 11 - Composition de départ pour la préparation de matériaux céramiques, caractérisée en ce qu'elle est obtenue par le procédé selon la revendication 10.